САМОВЫРАВНИВАЮЩАЯСЯ ЦЕМЕНТНАЯ КОМПОЗИЦИЯ С КОНТРОЛИРУЕМОЙ СКОРОСТЬЮ РАЗВИТИЯ ПРОЧНОСТИ И СВЕРХВЫСОКОЙ ПРОЧНОСТЬЮ ПРИ СЖАТИИИ ПОСЛЕ ЗАТВЕРДЕНИЯ И ИЗДЕЛИЯ ИЗ НЕЕ

1. Стабильная по размерам цементная композиция, включающая:
сплошную фазу, получаемую в результате отверждения самовыравнивающейся водной цементной смеси, при отсутствии кварцевой муки, которая включает
25-45 вес.% неорганического цементного вяжущего,
35-65 вес.% неорганического минерального наполнителя с размером частиц от около 150 до 450 мкм,
5-15 вес.% пуццоланового наполнителя со средним размером частиц менее чем или равным 50 мкм,
0,25-5,0 вес.% самовыравнивающего агента на основе поликарбоксилата и
6-12 вес.% воды.
2. Композиция по п.1, включающая 0,5-6% от объема всей водной смеси армирующего волокна.
3. Композиция по п.1, отличающаяся тем, что композиция отверждается через 1 день до прочности при сжатии от менее чем около 2000 psi до около 4000 psi и развивает прочность при сжатии более 20000 psi после отверждения в течение 28 дней.
4. Композиция по п.1, отличающаяся тем, что весовое соотношение неорганического минерального наполнителя к общему весу неорганического цементного вяжущего и пуццоланового наполнителя составляет от около 0,75 до около 1,50:1,0.
5. Композиция по п.1, отличающаяся тем, что
весовое соотношение пуццоланового наполнителя к неорганическому цементному вяжущему составляет от около 0,15 до около 0,20:1,0;
весовое соотношение неорганического минерального наполнителя к общему весу неорганического цементного вяжущего и пуццоланового наполнителя составляет от около 0,90 до около 1,10:1,0; и
весовое соотношение. воды к общему весу неорганического цементного вяжущего и пуццоланового наполнителя составляет менее чем или равно около 0,20:1,0.
6. Композиция по п.9, отличающаяся тем, что размер частиц неорганического наполнителя составляет от около 250 до около 350 мкм.
7. Композиция по п.1, отличающаяся тем, что средний размер частиц пуццоланового наполнителя составляет менее чем около 0,1 мкм.
8. Композиция по п.1, отличающаяся тем, что сплошная фаза равномерно армирована стекловолокнами длиной от около 0,5 дюйма (1,3 см) до около 1,5 дюймов (3,8 см), добавленных к цементной смеси до затвердения.
9. Композиция по п.1, отличающаяся тем, что пуццолановым наполнителем является кремнеземная пыль.
10. Композиция по п.1, отличающаяся тем, что самовыравнивающим агентом на основе поликарбоксилата является простой полиэфир и присутствует в количестве около 0,75-2,5 вес.%.
11. Стабильная по размерам цементная композиция, включающая
сплошную фазу, получаемую в результате отверждения самовыравнивающейся водной цементной смеси, при отсутствии кварцевой муки, которая включает
25-45 вес.% неорганического цементного вяжущего,
35-65 вес.% неорганического минерального наполнителя с размером частиц от около 150 до 450 мкм,
5-15 вес.% пуццоланового наполнителя со средним размером частиц менее чем или равным 50 мкм,
0,25-5,0 вес.% самовыравнивающего агента на основе поликарбоксилата, алканоламин в количестве от около 0,005 вес.% до около 0,500 вес.% по весу цементного вяжущего,
кислоту или кислую соль в количестве от около 0,10 вес.% до около 1,80 вес.% по общему весу цементного вяжущего и пуццоланового наполнителя, и
6-12 вес.% воды.
12. Композиция по п.11, дополнительно включающая 0,5-6% от объема всей водной смеси армирующего волокна.
13. Композиция по п.11, отличающаяся тем, что после отверждения затвердевшая цементная смесь обладает прочностью при сжатии, по меньшей мере, 20000 psi.
14. Композиция по п.11, отличающаяся тем, что поликарбоксилатом является простой полиэфир и присутствует в количестве около 0,75-1,5% от цементного вяжущего.
15. Композиция по п.11, дополнительно включающая армирующие волокна, выбранные из группы, включающей стекловолокна, металлические волокна, полимерные волокна и их смеси.
16. Композиция по п.11, отличающаяся тем, что весовое соотношение пуццоланового наполнителя к неорганическому цементному вяжущему составляет от около 0,05 до около 0,30:1,0.
17. Композиция по п.11, отличающаяся тем, что весовое соотношение неорганического минерального наполнителя к общему весу неорганического цементного вяжущего и пуццоланового наполнителя составляет от около 0,75 до около 1,50:1,0.
18. Композиция по п.11, отличающаяся тем, что
весовое соотношение пуццоланового наполнителя к неорганическому цементному вяжущему составляет от около 0,15 до около 0,20:1,0;
весовое соотношение неорганического минерального наполнителя к общему весу неорганического цементного вяжущего и пуццоланового наполнителя составляет от около 0,90 до около 1,10:1,0; и
весовое соотношение воды к общему весу неорганического цементного вяжущего и пуццоланового наполнителя составляет менее чем или равно около 0,20:1,0.
19. Композиция по п.1, отличающаяся тем, что отвержденная композиция выполнена в форме цементной бронепанели.
20. Композиция по п.1, отличающаяся тем, что отвержденная композиция выполнена в форме цементного барьера.